(57)【要約】  【課題】光を取り除いた後においても優れた発光性を持続するとともに、十分な強度を持ち、耐久性および操作性に優れた蓄光テグスを提供する。  【解決手段】蓄光性蛍光体を含有した熱可塑性合成樹脂モノフィラメントであって、直径が０．１５〜１．２ｍｍ、引張強度が４５０〜８００ＭＰａ、引張破断伸度が１５〜３５％、結節強度が２５０〜６５０ＭＰａ、且つ曲げ硬さ指数Ｂｈｉが９〜１５の範囲であることを特徴とする蓄光テグス。【選択図】なし【特許請求の範囲】
【請求項１】
蓄光性蛍光体を含有した熱可塑性合成樹脂モノフィラメントからなり、直径が０．１５〜１．２ｍｍ、引張強度が４５０〜８００ＭＰａ、引張破断伸度が１５〜３５％、結節強度が２５０〜６５０ＭＰａ、且つ下記式（Ｉ）で表される曲げ硬さ指数Ｂｈｉが９〜１５の範囲であることを特徴とする蓄光テグス。
【数１】
2006081543.tif 000009
但し、Ｂｈは曲げ硬さ（単位：ｍＮ）、φはモノフィラメントの直径（単位：ｍｍ）を示す。
【請求項２】
前記蓄光性蛍光体が、式Ｍ１−ＸＡｌ２Ｏ４−Ｘ（但し、式中のＭはカルシウム、ストロンチウムおよびバリウムから選ばれる少なくとも１種の金属元素、Ｘは−０．３３〜０．６０の範囲の数値を示す）で表される化合物の結晶を粉砕・分級したものであることを特徴とする請求項１に記載の蓄光テグス。
【請求項３】
前記蓄光性蛍光体が、Ｅｕ（ユウロピウム）および／またはＤｙ（ジスプロシウム）を前記式のＭで表される金属元素に対し原子比で０．００１％以上１０％以下添加されたものであることを特徴とする請求項１または２記載の蓄光テグス。
【請求項４】
レーザー回折散乱法により測定した前記蓄光性蛍光体粒子の平均粒径（累積粒度分布率５０％（Ｄ５０））が１．０〜５．０μｍの範囲にあることを特徴とする請求項１〜３のいずれか１項に記載の蓄光テグス。
【請求項５】
前記熱可塑性合成樹脂が、ポリアミド系樹脂、ポリフッ化ビニリデン系樹脂、ポリブチレンサクシネート、およびポリエチレンテレフタレート／サクシネートおよび／またはアジペート共重合体から選ばれる少なくとも１種であることを特徴とする請求項１〜４のいずれか１項に記載の蓄光テグス。
【請求項６】
前記モノフィラメントが前記蓄光性蛍光体を含有する熱可塑性合成樹脂と実質的に蓄光性蛍光体を含有しない熱可塑性合成樹脂からなる芯鞘型または海島型複合モノフィラメントであり、且つ蓄光性蛍光体を含有する熱可塑性合成樹脂のモノフィラメント全体に占める割合が１０〜５０重量％の範囲であることを特徴とする請求項１〜５のいずれか１項に記載の蓄光テグス。
【請求項７】
前記モノフィラメントが、前記蓄光性蛍光体を含有する熱可塑性合成樹脂を鞘部または海部成分とし、且つ実質的に蓄光性蛍光体を含有しない熱可塑性合成樹脂を芯部または島部成分とする芯鞘型または海島型複合モノフィラメントであることを特徴とする請求項６に記載の蓄光テグス。
【請求項８】
前記蓄光性蛍光体の含有量が、前記モノフィラメント全体に対し２〜２０重
量％の範囲にあることを特徴とする請求項１〜７のいずれか１項に記載の蓄光テグス。
【請求項９】
前記蓄光性蛍光体を含有した熱可塑性合成樹脂を溶融紡糸、冷却、延伸、熱処理したモノフィラメントを、一旦巻具に巻き取った後、８０℃以下の温度で、水分率が０．５重量％以下となるように予備乾燥し、引き続いて、モノフィラメントを巻具から引き出しながら４００〜９００℃、且つ１秒以下の条件で高温短時間熱処理を施すことを特徴とする請求項１〜８のいずれか１項に記載の蓄光テグスの製造方法。
【請求項１０】
請求項１〜８のいずれか１項に記載の蓄光テグスを使用してなることを特徴とする蓄光性道糸。
【請求項１１】
リールに巻いて使用され、かつ竿またはリールに設置された蓄光器の中を通過することにより発光することを特徴とする請求項１０に記載の蓄光性道糸。  
【請求項１２】
疑似餌釣り用道糸であることを特徴とする請求項１０または１１に記載の蓄光性道糸。
【発明の詳細な説明】
【技術分野】
【０００１】
本発明は、光を取り除いた後においても優れた発光性を持続すると共に、十分な強度を持ち、耐久性および操作性に優れた蓄光テグスおよびその製造方法、並びに蓄光性道糸に関するものである。
【背景技術】
【０００２】
光を受けて発光し、光を取り除いた後においても暗所で発光し続ける蓄光性繊維は、従来から主にカーペットや夜釣り用釣糸などの用途に広く利用されている。
【０００３】
特に、発光性に優れるアルミン酸ストロンチウム系蓄光顔料を使用した蓄光繊維に関する従来技術は既に知られており、例えば蓄光性蛍光体を熱可塑性樹脂に配合して形成した蓄光性蛍光を有する繊維（例えば、特許文献１参照）、夜光性顔料を１０〜６０重量％含有するポリオレフィン樹脂からなる芯成分と、夜光性顔料を含有しないポリオレフィン樹脂からなる鞘成分からなる高輝度夜光性繊維（例えば、特許文献２参照）、夜光性顔料を含有するポリエステル樹脂またはポリオレフィン樹脂を芯成分とし、夜光性顔料を含有せず、ジカルボン酸成分として、５−ナトリウムスルホイソフタル酸成分を０．３〜２．５モル％共重合し、且つ繰り返し単位の８２．５〜９６．７モル％がポリエチレンテレフタレートであるポリエステル樹脂を鞘成分とする高輝度夜光性繊維（例えば、特許文献３参照）などが挙げられる。
【０００４】
しかし、上記の蓄光繊維は、蓄光性蛍光性能を有するものの、引張強度が高々１８０〜３１４ＭＰａ、または１４２〜４２５ＭＰａ程度であり、釣糸として使用した場合に十分な強さを発現するものではなかった。
【０００５】
また、発光性に優れるアルミン酸ストロンチウム系蓄光顔料を使用した蓄光テグスに関する従来技術としては、吸水率が０．５重量％以下の熱可塑性合成樹脂と、蓄光性蛍光体からなる樹脂組成物を少なくとも一部の構成成分とする発光性モノフィラメント（例えば、特許文献４参照）、少なくとも内層の一部を構成する成分が蓄光性蛍光顔料を含有する熱可塑性ポリマーからなり、最表層を構成する熱可塑性ポリマーが吸水率０．５重量％以下のポリマーからなる夜光性複合繊維（例えば、特許文献５参照）、および熱可塑性合成樹脂に式ＳｒｍＡｌｎＯｍ＋３ｎ／２(但し、ｍ≧２、ｎ≧３)で表されるアルミン酸ストロンチウムを含有させた組成物を少なくとも一部の構成成分とする釣糸（例えば、特許文献６参照）などが知られている。
【０００６】
さらに、蓄光テグスを継続的に発光させる技術として、竿またはリールに蓄光性テグスを発光させる蓄光器が備えられた釣用具（例えば、特許文献７参照）が本発明者らによって提案されている。
【０００７】
このようなテグスおよび釣用具を実際に夜釣りに使用した場合には、テグスが発光して良好な視認性が得られるものの、強度が十分でないために、魚が掛かった際には糸切れし易く、また、リールに巻いた際にはパラケが発生しやすくなるばかりか、蓄光器の中を通過しにくいなどの操作面で問題があるため、このような問題の解決が強く望まれていた。
【特許文献１】特開平８−１２７９３７号公報
【特許文献２】特開２０００−１３６４３８号公報
【特許文献３】特開２００４−５２２０３号公報
【特許文献４】特開２００１−８９９２８号公報
【特許文献５】特開２００１−１２３３２８号公報
【特許文献６】特開２００２−１２５５４８号公報
【特許文献７】特開２００４−２９８０４８号公報
【発明の開示】
【発明が解決しようとする課題】
【０００８】
本発明の目的は、光を取り除いた後においても優れた発光性を持続すると共に、十分な強度を持ち、耐久性および操作性に優れた蓄光テグスおよび蓄光性道糸を提供することにある。
【課題を解決するための手段】
【０００９】
本発明は、上述した問題点の解決を目的として検討した結果達成されたものである。
【００１０】
すなわち、本発明の蓄光テグスは、蓄光性蛍光体を含有した熱可塑性合成樹脂モノフィラメントからなり、直径が０．１５〜１．２ｍｍ、引張強度が４５０〜８００ＭＰａ、引張破断伸度が１５〜３５％、結節強度が２５０〜６５０ＭＰａ、且つ下記式（Ｉ）で表される曲げ硬さ指数Ｂｈｉが９〜１５の範囲であることを特徴とするものである。
【００１１】
【数１】
2006081543.tif 000002
【００１２】
但し、Ｂｈは曲げ硬さ（単位：ｍＮ）、φはモノフィラメントの直径（単位：ｍｍ）を示す。
【００１３】
また、本発明の蓄光テグスにおいては、次の（１）から（７）に記載の条件を満たすことがいずれも好ましい態様であり、これらの条件を満たすことによって一層優れた効果が期待できる。
（１）前記蓄光性蛍光体が、式Ｍ１−ＸＡｌ２Ｏ４−Ｘ（但し、式中のＭはカルシウム、ストロンチウムおよびバリウムから選ばれる少なくとも１種の金属元素、Ｘは−０．３３〜０．６０の範囲の数値を示す）で表される化合物の結晶を粉砕・分級したものであること。
（２）前記蓄光性蛍光体が、Ｅｕ（ユウロピウム）および／またはＤｙ（ジスプロシウム）を前記式のＭで表される金属元素に対して原子比で０．００１％以上１０％以下添加されたものであること。
（３）レーザー回折散乱法により測定した前記蓄光性蛍光体粒子の平均粒径（累積粒度分布率５０％（Ｄ５０））が１．０〜５．０μｍの範囲にあること。
（４）前記熱可塑性合成樹脂が、ポリアミド系樹脂、ポリフッ化ビニリデン系樹脂、ポリブチレンサクシネート、およびポリエチレンテレフタレート／サクシネートおよび／またはアジペート共重合体から選ばれる少なくとも１種であること。
（５）前記モノフィラメントが前記蓄光性蛍光体を含有する熱可塑性合成樹脂と実質的に蓄光性蛍光体を含有しない熱可塑性合成樹脂からなる芯鞘型または海島型複合モノフィラメントであり、且つ蓄光性蛍光体を含有する熱可塑性合成樹脂のモノフィラメント全体に占める割合が１０〜５０重量％の範囲であること。
（６）前記モノフィラメントが鞘部または海部が蓄光性蛍光体を含有する熱可塑性合成樹脂からなり、芯部または島部が実質的に蓄光性蛍光体を含有しない熱可塑性合成樹脂からなる芯鞘型または海島型複合モノフィラメントであること。
（７）前記蓄光性蛍光体の含有量が、前記モノフィラメント全体に対し２〜２０重量％の
範囲にあること。
【００１４】
さらに、本発明の蓄光テグスの製造方法は、蓄光性蛍光体を含有した熱可塑性合成樹脂を溶融紡糸、冷却、延伸、熱処理した前記モノフィラメントを、一旦巻具に巻き取った後、８０℃以下の温度で、水分率が０．５重量％以下となるように予備乾燥し、引き続いて、モノフィラメントを巻具から引き出しながら４００〜９００℃、かつ１秒以下の条件で高温短時間熱処理を施すことを特徴とする。
【００１５】
さらにまた、本発明の蓄光性道糸は、前記蓄光テグスを使用してなることを特徴とし、特にリールに巻いて使用され、かつ竿またはリールに設置された蓄光器の中を通過することにより発光する道糸として、さらには疑似餌釣り用の道糸として使用した場合には、発光性およびその持続性を遺憾なく発揮する。
【発明の効果】
【００１６】
本発明の蓄光テグスは、光を取り除いた後においても優れた発光性を有し、特に夜釣り用の道糸として使用した場合には、竿またはリールに設置された蓄光器を通過することで継続的に発光し、視認性に優れるばかりか、十分な強度を有するため、魚が掛かった際には優れた耐久性を発揮し、さらにリールに巻いた際にはパラケが発生しにくく、蓄光器の中を通過しやすいなど優れた操作性を有するものである。
【発明を実施するための最良の形態】
【００１７】
以下、本発明について具体的に説明する。
【００１８】
発光性に優れ、且つ耐久性や操作性に優れた夜釣り用の道糸として高い実用性を兼備する本発明の蓄光テグスは、蓄光性蛍光体を含有した熱可塑性合成樹脂モノフィラメントからなり、直径が０．１５〜１．２ｍｍ、引張強度が４５０〜８００ＭＰａ、引張破断伸度が１５〜３５％、結節強度が２５０〜６５０ＭＰａ、且つ下記式（Ｉ）で表される曲げ硬さ指数Ｂｈｉが９〜１５の範囲であることが必要である。
【００１９】
【数２】
2006081543.tif 000003
【００２０】
但し、Ｂｈは曲げ硬さ（単位：ｍＮ）、φはモノフィラメントの直径（単位：ｍｍ）を示す。
【００２１】
直径が０．１５ｍｍを下回ると、強力が不足し、逆に、直径が１．２ｍｍを上回ると、直径が太い割に強力が得られにくくなるため強度が低下し、また剛直となるためリールに巻いた際にはパラケが発生しやすく、さらにリールや竿に備えられた蓄光器の中を通過しにくいといった操作性の低い蓄光テグスとなる。
【００２２】
また、引張強度が４５０ＭＰａを下回り、引張破断伸度が３５％を上回ると、テグスとして十分な強さが得られず、逆に、引張強度が８００ＭＰａを上回り、引張破断伸度が１５％を下回ると、結節強度が低下する。
【００２３】
さらにまた、結節強度が２５０ＭＰａを下回ると、テグスとして十分な耐久性が得られず、逆に、結節強度を６５０ＭＰａより上回るようにするためには、蓄光性蛍光体の添加量を減らさなければならず、蓄光テグスとして十分な発光性が得られにくくなる。
【００２４】
糸の硬さは曲げ硬さで表され、曲げ硬さは糸の直径に依存する。丸棒状の合成樹脂の曲げ弾性率は直径の４乗に比例することが理論的に証明されているが、延伸によって結晶化および分子配向化されたモノフィラメントにはこの理論が当てはまらない。その理由は、同じ方法で製造されたモノフィラメントであっても、その直径によって結晶化および分子配向度が異なるためであると考えられ、直径が太いほど結晶化度および分子配向度が低くなり、強度も低下する。そこで本発明者らは、モノフィラメントにおける直径と曲げ硬さの関係を検討した結果、曲げ硬さは直径の３．３乗に比例することを見出し、さらに直径による結晶化度および分子配向度への影響を考慮して、上記式（Ｉ）に示す曲げ硬さ指数でモノフィラメントの曲げ硬さを表した。
【００２５】
そして、この曲げ硬さ指数Ｂｈｉが９を下回ると、テグスが蓄光器に絡み付き、蓄光器の中を通過しにくくなり、逆に、曲げ硬さ指数Ｂｈｉが１５を上回ると、リールに巻いた際にパラケが発生しやすくなるばかりか、巻き癖が付くために、かえって蓄光器の中を通過しにくくなり、操作性の面で問題が生じやすくなる。
【００２６】
本発明の蓄光テグスに含有される蓄光性蛍光体として、優れた発光輝度を発現するという理由から、式Ｍ１−ＸＡｌ２Ｏ４−Ｘ（但し、式中のＭはカルシウム、ストロンチウムおよびバリウムから選ばれた少なくとも１種の金属元素、Ｘは式−０．３３〜０．６０の範囲の数値を示す）で表される化合物の結晶を粉砕・分級したものを使用することが好ましい。
【００２７】
また、Ｅｕ（ユロピウム）および／またはＤｙ（ジスプロシウム）を、前記Ｍで表される金属元素に対し原子比で０．００１％以上１０％以下添加すると、発光輝度を更に向上させることができる。なお、ＥｕおよびＤｙは単体の他、その化合物で添加することができ、その化合物には、酸化物、炭酸化塩、シュウ酸塩、リン酸塩、ハロゲン化物、硫化物、セレン化物、テルル化物、硫酸塩などが挙げられ、単体同士、化合物同士、または単体および化合物の混合物として添加することもできる。
【００２８】
さらに、蓄光性蛍光体粒子は、エタノール中に分散させてレーザー回折散乱法により測定した平均粒子径（累積粒度分布率５０％（Ｄ５０））が０．１〜５．０μｍの範囲であることが、モノフィラメントの強度低下を抑えるという理由から好ましい。    
【００２９】
なお、上記の各条件を満たす蓄光性蛍光体としては、グリーンに発光する根本特殊化学（株）製Ｎ夜光ルミノーバ（登録商標）Ｇ３００ＦＦ、ＧＬＬ３００ＦＦ、ＧＬＬ３００ＦＦＳの他、ブルーに発光する根本特殊化学（株）製Ｎ夜光ルミノーバ（登録商標）ＢＧＬ３００ＦＦ、ＢＧＬ３００ＦＦＳなどが挙げられ、これらを使用することで本発明の蓄光テグスにより好ましい特性が発現する。
【００３０】
次に、本発明の蓄光テグスを構成する熱可塑性合成樹脂は、強度と耐摩耗性に優れ、適度な糸の硬さを有しているという理由から、ポリアミド系樹脂、ポリフッ化ビニリデン系樹脂、ポリブチレンサクシネート樹脂、およびポリエチレンテレフタレート／サクシネートおよび／またはアジペート共重合体から選ばれる少なくとも１種であることが好ましい。
【００３１】
ここで、ポリアミド系樹脂の具体例としては、例えばポリカプラミドであるナイロン６、ポリヘキサメチレンアジパミドであるＮ６６、ポリメタキシレンアジパミドであるナイロンＭＸＤ６、ポリヘキサメチレンセバカミドであるナイロン６１０、ポリウンデカミドであるナイロン１１、ポリドデカミドであるナイロン１２およびカプラミドとヘキサメチレンアジパミドの共重合体であるナイロン６／６６などを代表とする各種共重合ポリマーが挙げられ、特に、強さと適度な糸の硬さを有するという理由から、中でもナイロン６／６６が好ましく使用される。
【００３２】
また、ポリフッ化ビニリデン系樹脂とは、フッ化ビニリデン成分を８０重量％以上含有するポリフッ化ビニリデン単独重合体または共重合体である。ここで２０重量％未満を占める共重合成分としては、テトラフロロエチレン、トリフロロモノクロロエチレン、トリフロロエチレン、モノフロロエチレン、ヘキサフロロプロピレンから選ばれる少なくとも１種類以上ものが挙げられ、特に、強さと適度な糸の硬さを有するという理由から、共重合成分としてヘキサフロロプロピレンが好ましく使用される。さらに、強さと耐摩耗性が優れているという理由から、ポリフッ化ビニリデン単独重合体が好ましく使用される。
【００３３】
次に、ポリブチレンサクシネートとは、生分解性を有する脂肪族ポリエステルの１種であり、具体的には昭和高分子社製のビオノーレ（登録商標）＃１００１などが挙げられるが、特にこれに限定されるものではない。
【００３４】
さらに、ポリエチレンテレフタレート／サクシネートおよび／またはアジペート共重合体とは、生分解性脂肪族／芳香族ポリエステルの１種であり、具体的にはデュポン社製Ｂｉｏｍａｘ４０２４、４０２６、４０２７、６９２４、６９２６などが挙げられるが、特にこれに限定されるものではない。
【００３５】
上記ポリブチレンサクシネートやポリエチレンテレフタレート／サクシネートおよび／またはアジペート共重合体などは、自然分解し、環境に優しいという利点を有するため、蓄光テグスを構成する熱可塑性合成樹脂として特に好ましい。
【００３６】
なお、本発明のモノフィラメントには、必要に応じて、顔料、染料、耐光剤、紫外線吸収剤、酸化防止剤、結晶化抑制剤および可塑剤などの添加物を、本発明の効果を阻害しない範囲で含有することができる。
【００３７】
本発明の蓄光テグスにさらに優れた強度を発現させるためには、蓄光テグスが蓄光性蛍光体を含有する熱可塑性合成樹脂と実質的に蓄光性蛍光体を含有しない熱可塑性合成樹脂からなる芯鞘型または海島型複合モノフィラメントからなり、蓄光性蛍光体を含有する熱可塑性合成樹脂のモノフィラメント全体に占める割合が１０〜５０重量％の範囲にあること好ましい。この理由は、実質的に蓄光性蛍光体を含有しない熱可塑性合成樹脂が５０重量％以上占めることにより、引張強度および結節強度の発現が制御しやすくなるためである。
【００３８】
特に、蓄光性蛍光体がモノフィラメントの表層部に局在すると、発光性がさらに向上するという理由から、本発明の蓄光テグスは、鞘部または海部が蓄光性蛍光体を含有する熱可塑性合成樹脂からなり、芯部または島部が実質的に蓄光性蛍光体を含有しない熱可塑性合成樹脂からなる芯鞘型または海島型複合モノフィラメントであることが好ましい。
【００３９】
なお、上記複合モノフィラメントを構成する蓄光性蛍光体を含有する熱可塑性合成樹脂と実質的に蓄光性蛍光体を含有しない熱可塑性合成樹脂は同じものでも良く、また互いに異なるでも良い。
【００４０】
また、本発明のモノフィラメント全体に占める蓄光性蛍光体の含有量は、２重量％以下では蓄光テグスとして十分な発光性が得られにくく、また、２０重量％を越えると引張強度や結節強度の低下を招くため、２〜２０重量％の範囲が好ましい。
【００４１】
次に本発明の蓄光テグスの製造方法について説明する。
【００４２】
まず、蓄光性蛍光体を含有する熱可塑性合成樹脂を、１軸または２軸のエクストルーダー型またはメルトプレッシャー型溶融紡糸機に供給し、口金孔から溶融温度２００〜３５０℃で溶融押出する。
【００４３】
また、芯鞘型または海島型複合モノフィラメントを製造する場合は、蓄光性蛍光体を含有する熱可塑性合成樹脂および蓄光性蛍光体を含有しない熱可塑性合成樹脂を、同じく１軸または２軸のエクストルーダー型またはメルトプレッシャー型溶融紡糸機に供給し、複合口金孔から溶融温度２００〜３５０℃で溶融押出する。  
【００４４】
そして、押し出された溶融物を、引き続き冷却媒体中に通し、冷却固化する。なお、冷却媒体として、水やポリエチレングリコールなどを用いることができ、モノフィラメントの表面から容易に除去でき、化学的、物理的に本質的な変化を与えないものであれば特に限定はない。
【００４５】
次に、冷却固化した未延伸糸は、蓄光テグスとして必要な引張強度を得るために、加熱１段延伸または加熱多段延伸される。この際に使用される熱媒体としては、空気、温水、水蒸気、ポリエチレングリコール、グリセリンおよびシリコーンオイルなどが挙げられ、モノフィラメントの表面から容易に除去でき、化学的、物理的に本質的な変化を与えないものであれば特に限定はない。
【００４６】
また、全延伸倍率条件については、使用する熱可塑性合成樹脂によって異なるが、例えば、ポリアミド系樹脂の場合は５．２〜５．８倍、ポリフッ化ビニリデン系樹脂の場合は５．４〜６．０倍、ポリブチレンサクシネートの場合は６．２〜７．０倍、ポリエチレンテレフタレート／サクシネートおよび／またはアジペート共重合体の場合は６．０〜７．２倍で行うことが、蓄光テグスとして十分な強度を得る上で好ましい。
【００４７】
そして、加熱延伸されたモノフィラメントは、必要に応じて加熱弛緩処理され、一旦巻具に巻き取られる。
【００４８】
次に、巻き取られたモノフィラメントを、８０℃以下の温度で、水分率が０．５重量％以下となるように予備乾燥し、引き続いて、モノフィラメントを巻具から引き出しながら４００〜９００℃、且つ１秒以下の条件で高温短時間熱処理を行う。このように溶融紡糸して得られたモノフィラメントを高温短時間熱処理することで、高い強度を得ることができる。
【００４９】
この理由は明らかではないが、モノフィラメント中に分散する蓄光性蛍光体粒子を起因として発生するフィッシュアイと呼ばれる空隙が、高温短時間熱処理を行うことで消滅または減少し、これによって強度の低下が抑えられたためと考えられる。
【００５０】
この様にして製造された本発明の蓄光テグスは、夜釣り用の道糸として使用した場合、蓄光テグスとして十分な強度を有し、特に竿またはリールに設置された蓄光器を通過させた場合には優れた発光性と共に、蓄光器の中を通過しやすいなどの優れた操作性を発揮する。
【００５１】
ここで、本発明の蓄光テグスの用途は、ハリス、ショックリーダー、道糸、ルアーフィッシング用ライン、フライフィッシング用ラインなどのテグス全般に渡るものであるが、なかでも蓄光性道糸、特にリールに巻いて使用され、かつ竿またはリールに設置された蓄光器の中を通過することにより発光する蓄光性道糸として使用した場合には、光を発光しやすいことから極めて好適である。
【００５２】
さらに、リールに巻かれた道糸の中でも、疑似餌釣り用道糸、具体的にはルアーやワームを使用したルアーフィッシング用ライン、エギを使用したエギング用ライン、フライを使用したフライフィッシング用ラインなどの常に疑似餌を動かして魚を誘き寄せる釣りに利用される道糸として適用した場合は、キャスティングと巻き取りを繰り返す間に、道糸が常に竿やリールに設置された蓄光器の中を常に通過するため、発光性およびその持続性を遺憾なく発揮することができる。
【実施例】
【００５３】
以下、本発明の蓄光テグスについて実施例に基づいて説明する。なお、実施例における熱可塑性合成樹脂、モノフィラメント物性および蓄光テグスの性能評価は以下の方法で行った。
【００５４】
［熱可塑性合成樹脂の融点測定］  
ＰＥＲＫＩＮ−ＥＬＭＥＲ社製ＤＳＣ７を使用し、ＪＩＳ  Ｋ７１２１−１９８７の規定に準じて測定した。なお、昇温速度は１０℃／分で行い、２ｎｄ−ｒｕｎのＤＳＣ曲線から融点を求めた（単位：℃）。
【００５５】
［モノフィラメントの直径測定］
ミツトモ社製デジタルマイクロメータ（型式Ｎｏ．２９３−４２１−２０、精度±１μｍ）で測定した（単位：ｍｍ）。
【００５６】
［モノフィラメントの引張強度、引張破断伸度、結節強度測定］
ＪＩＳ  Ｌ１０１３−１９９９の８．５および８．６の規定に準じて引張強さと結節強さを測定し、その値をモノフィラメントの断面積で割り返し、得られた値をそれぞれ引張強度と結節強度とした（単位：ＭＰａ）。また、引張破断時のモノフィラメントの伸び率を引張破断伸度とした。
【００５７】
［曲げ硬さ指数Ｂｈｉ］  
糸長５０ｍｍのモノフィラメント試料を２０℃、相対湿度６５ＨＲ％の条件下で２４時間放置した後、図１に示すように、長さ約４ｃｍにカットしたモノフィラメント試料１を水平方向に１０ｍｍ間隔で２本設置された直径２ｍｍのステンレス棒２ａおよび２ｂの下に接触するようにセットし、そのステンレス棒２ａおよび２ｂの中央部の位置でモノフィラメント試料１に直径１ｍｍのステンレス製フック３を掛け、（株）メネベア製ＴＣＭ−２００型万能引張・圧縮試験機を使用して、ステンレス製フック３を引取速度５０ｍｍ／分で引き上げ、この時生じる最大応力（単位：ｍＮ）を曲げ硬さＢｈとした。
【００５８】
そして、得られた曲げ硬さＢｈと、モノフィラメントの直径φ（単位：ｍｍ）を用いて、下記式（Ｉ）から曲げ硬さ指数Ｂｈｉを求めた。
【００５９】
【数３】
2006081543.tif 000004
【００６０】
［残光輝度］
ＪＩＳ  Ｚ８７２０−１９８３の規定に準じて測定した。詳しくは、白色の台紙に厚さ５ｍｍ以上で均一に巻き取ったモノフィラメントをＤ６５常用光源４００ｌｘの光で２０分間照射し、その光源を取り除いて１分後、（株）トプコン社製ＴＯＰＣＯＮ  ＢＭ−５輝度計を用いてモノフィラメントの残光輝度（単位：ｍｃｄ／ｍ２）を測定した。残光輝度（ｍｃｄ／ｍ２）の値が大きいほど発光性が優れていることを示す。
【００６１】
［蓄光テグスの性能評価］
Ａ．耐久性
蓄光テグスを道糸としてリールに巻き、その道糸を竿に取り付けた蓄光器で発光させながら夜釣りを行い、その結果を次の三段階で評価した。
○：魚が掛かった際に糸切れがなく、問題なく魚を取り込むことができた。
×：魚が掛かった際に糸切れが頻繁に起き、魚を取り逃がすことが多かった。
△：フッキング（あわせ）を行った際に、ショック切れを起こしやすかった。
【００６２】
Ｂ．操作性
蓄光テグスを道糸としてリールに巻き、その道糸を竿に取り付けた蓄光器で発光させながら夜釣りを行い、その結果を次の二段階で評価した。
○：蓄光テグスがリールからパラケにくく、またガイドや竿に取り付けた蓄光器の中をスムーズに通過することができた。
×：蓄光テグスがリールからパラケやすく、またガイドや竿に取り付けた蓄光器に絡み、蓄光器の中を通過しにくかった。
【００６３】
Ｃ．発光性
蓄光テグスを道糸としリールに巻き、その道糸を竿に取り付けた蓄光器で発光させて夜
釣りを行い、その結果を次の二段階で評価した。
○：糸筋が肉眼ではっきりと見え、蓄光テグスとしての機能が十分発揮できた。
△：糸筋が肉眼で視認できるものの、蓄光テグスとして明るさが十分ではなかった。
【００６４】
［実施例１］
東レ（株）製、ナイロン６／６６共重合樹脂Ｍ６０４１（融点１９５℃、相対粘度４．
２）９０重量％に対し、根本特殊化学製Ｎ夜光ルミノーバＢＧＬ３００ＦＦＳ（Ｓｒ４Ａｌ１４Ｏ２５・Ｅｕ、Ｄｙ）を１０重量％含有させた熱可塑性合成樹脂組成物を、エクストルーダー型溶融紡糸機に供給し、２８０℃の温度で孔径１．５ｍｍの口金孔から溶融押出した溶融物を、１０℃の水浴中で冷却固化して未延伸糸を得た。
【００６５】
この未延伸糸を１００℃の蒸気延伸浴中で３．５倍に一段目延伸した後、２００℃の乾熱浴中で１．６６倍に二段目延伸（全延伸倍率５．８倍）し、さらに１８０℃の乾熱浴中で０．９倍に加熱弛緩処理を行い、得られた直径０．２８５ｍｍのモノフィラメントを一旦巻具に巻き取った。
【００６６】
次に、巻き取られたモノフィラメントを７０℃の乾燥機中に２４時間放置して予備乾燥し、モノフィラメントの水分率を０．１％に調整した。そして、予備乾燥したモノフィラメントを、巻具から引き出しながら、７３０℃で０．１秒間、高温短時間熱処理を行った。
【００６７】
得られたモノフィラメントの各物性および蓄光テグスの性能評価結果を表１に示す。各物性ともテグスとして十分な物性を示し、実際に蓄光テグスとして使用した場合にも、耐久性、操作性、および発光性に優れたものであった。
【００６８】
［実施例２］
ダイキン社製、ポリフッ化ビニリデン樹脂ＶＰ−８３０（融点：１７６℃、ＭＦＲ（２
３０℃、１０Ｋｇ）：４．４ｇ／１０分）９０重量％に対し、根本特殊化学製Ｎ夜光ルミナーバＧＬＬ３００ＦＦＳ（ＳｒＡｌ２Ｏ４・Ｅｕ、Ｄｙ）を１０重量％含有させた熱可塑性合成樹脂組成物を、エクストルーダー型溶融紡糸機に供給し、２６０℃の温度で孔径２．５ｍｍの口金孔から溶融押出した溶融物を、２０℃のポリエチレングリコール浴中で冷却固化して未延伸糸を得た。
【００６９】
この未延伸糸を１６５℃のポリエチレングリコール延伸浴中で４．５倍に一段目延伸した後、１４０℃の乾熱浴中で１．３３倍に二段目延伸（全延伸倍率６．０倍）し、さらに１５５℃の乾熱浴中で０．９倍に加熱弛緩処理を行い、得られた直径０．２８５ｍｍのモノフィラメントを一旦巻具に巻き取った。
【００７０】
次に、巻き取られたモノフィラメントを７０℃の乾燥機中に２４時間放置して予備乾燥し、モノフィラメントの水分率を０．０３％に調整した。そして、予備乾燥したモノフィラメントを巻具から引き出しながら、７１０℃で０．１秒間、高温短時間熱処理を行った。
【００７１】
得られたモノフィラメントの各物性および蓄光テグスの性能評価結果を表１に示す。実施例１と同様に各物性ともテグスとして十分な物性を示し、実際に蓄光テグスとして使用した場合にも、耐久性、操作性、および発光性に優れた結果であった。
【００７２】
［実施例３］
昭和高分子社製、ポリブチレンサクシネート樹脂ビオノーレ♯１００１（融点：１１
４℃、ＭＩ（１９０℃、２．１６Ｋｇ）：１．２ｇ／１０分）９０重量％に対し、根本特
殊化学製Ｎ夜光ルミノーバＧＬＬ３００ＦＦ（ＳｒＡｌ２Ｏ４・Ｅｕ、Ｄｙ）を１０重量
％含有させた熱可塑性合成樹脂組成物を、エクストルーダー型溶融紡糸機に供給し、２３
０℃の温度で孔径１．５ｍｍの口金孔から溶融押出した溶融物を、２０℃の水浴中で冷却
固化して未延伸糸を得た。
【００７３】
この未延伸糸を８０℃の温水延伸浴中で３．７倍に一段目延伸した後、９５℃の乾熱浴中で１．８９倍に二段目延伸（全延伸倍率７．０倍）し、さらに８０℃の乾熱浴中で０．９倍に加熱弛緩処理を行い、得られた直径０．２８５ｍｍのモノフィラメントを一旦巻具に巻き取った。
【００７４】
次に、巻き取られたモノフィラメントを７０℃の乾燥機に２４時間放置して予備乾燥し、モノフィラメントの水分率を０．０８％に調整した。そして、予備乾燥したモノフィラメントを巻具から引き出しながら、６５０℃で０．１秒間、高温短時間熱処理を行った。
【００７５】
得られたモノフィラメントの各物性および蓄光テグスの性能評価結果を表１に示す。実施例１と同様に各物性ともテグスとして十分な物性を示し、実際に蓄光テグスとして使用した場合にも、耐久性、操作性、および発光性に優れた結果であった。
【００７６】
［実施例４］
Ｄｕｐｏｎｔ社製、ポリ（エチレンテレフタレート／サクシネート）共重合ポリエステル樹脂Ｂｉｏｍａｘ−６９２４（融点：２００℃）９０重量％に対し、根本特殊化学製Ｎ夜光ルミノーバＧＬＬ３００ＦＦ（ＳｒＡｌ２Ｏ４・Ｅｕ、Ｄｙ）を１０重量％含有させた熱可塑性合成樹脂組成物を、エクストルーダー型溶融紡糸機に供給し、２４０℃の温度で孔径１．５ｍｍの口金孔から溶融押出した溶融物を、７０℃の温水浴中で冷却固化して未延伸糸を得た。
【００７７】
この未延伸糸を８０℃の温水延伸浴中で５．０倍に一段目延伸した後、１６０℃の乾熱浴中で１．４４倍に二段目延伸（全延伸倍率７．２倍）し、さらに１７０℃の乾熱浴中で０．９倍に加熱弛緩処理を行い、得られた直径０．２８５ｍｍのモノフィラメントを一旦巻具に巻き取った。
【００７８】
次に、巻き取られたモノフィラメントを７０℃の乾燥機に２４時間放置して予備乾燥し、モノフィラメントの水分率を０．０７％に調整した。そして、予備乾燥したモノフィラメントを巻具から引き出しながら、７２５℃で０．１秒間、高温短時間熱処理を行った。
【００７９】
得られたモノフィラメントの各物性および蓄光テグスの性能評価結果を表１に示す。実施例１と同様に各物性ともテグスとして十分な物性を示し、実際に蓄光テグスとして使用した場合にも、耐久性、操作性、および発光性に優れた結果であった。
【００８０】
［実施例５］
表１に示すとおり、蓄光性蛍光体の含有量を５重量％とした以外は、実施例１と同じ条件で直径０．２８５ｍｍのモノフィラメントを得た。
【００８１】
得られたモノフィラメントの各物性および蓄光テグスの性能評価結果を表１に示す。蓄光性蛍光体の含有量が減ったために発光性がやや低下するが、蓄光テグスとして十分使用することができ、実施例１と同等レベルであった。
【００８２】
［実施例６］
表１に示すとおり、蓄光性蛍光体の含有量を１５重量％とした以外は、実施例１と同じ条件で直径０．２８５ｍｍのモノフィラメントを得た。
【００８３】
得られたモノフィラメントの各物性および蓄光テグスの性能評価結果を表１に示す。蓄光性蛍光体の含有量が増えたために結節強度がやや低下するが、蓄光テグスとして十分使用することができ、実施例１と同等レベルであった。
【００８４】
【表１】
2006081543.tif 000005
【００８５】
［比較例１］
表２に示すとおり、口金孔径を０．５ｍｍとし、高温短時間熱処理の条件を、４４０℃、０．０８秒間とした以外は、実施例１と同じ条件で直径０．１０ｍｍのモノフィラメントを得た。
【００８６】
得られたモノフィラメントの各物性および蓄光テグスの性能評価結果を表２に示す。直径が細いため十分な強力が得られず、蓄光テグスの性能評価においても耐久性が低かった。
【００８７】
［比較例２］
表２に示すとおり、口金孔径を４．０ｍｍとし、高温短時間熱処理の条件を、８００℃、０．５秒間とした以外は、実施例１と同じ条件で直径１．３０ｍｍのモノフィラメントを得た。
【００８８】
得られたモノフィラメントの各物性および蓄光テグスの性能評価結果を表２に示す。直径が太すぎるために十分な引張強度および結節強度が得られず、さらにリールに巻いた際にはパラケが発生しやすくなり、操作性に問題があった。
【００８９】
［比較例３］
表２に示すとおり、二段目延伸倍率を１．８９倍とし、全延伸倍率を６．６倍とした以外は、実施例１と同じ条件で直径０．２８５ｍｍのモノフィラメントを得た。
【００９０】
得られたモノフィラメントの各物性および蓄光テグスの性能評価結果を表２に示す。引張強度は高いものの結節強度が低く、蓄光テグスとして十分な耐久性は得られなかった。
【００９１】
［比較例４］
表２に示すとおり、二段目延伸倍率を１．４３倍とし、全延伸倍率を５．０倍として以外は、実施例１と同じ条件で直径０．２８５ｍｍのモノフィラメントを得た。
【００９２】
得られたモノフィラメントの各物性および蓄光テグスの性能評価結果を表２に示す。引張強度および結節強度が低く、蓄光テグスとして十分な耐久性は得られなかった。
【００９３】
［比較例５］
昭和高分子社製、ポリブチレンサクシネート／アジペート共重合樹脂ビオノーレ♯３００１（融点：９５℃、ＭI（１９０℃、２．１６ｋｇ）：１．０ｇ／１０分）９０重量％に対し、根本特殊化学製Ｎ夜光ルミノーバＧＬＬ３００ＦＦ（ＳｒＡｌ２Ｏ４・Ｅｕ、Ｄｙ）を１０重量％含有させた熱可塑性合成樹脂組成物を、エクストルーダー型溶融紡糸機に供給し、２３０℃で孔径１．５ｍｍの口金孔から押出した溶融物を、２０℃の水浴中で冷却固化して未延伸糸を得た。
【００９４】
この未延伸糸を７０℃の温水延伸浴中で４．３倍に一段目延伸した後、８５℃の乾熱浴中で２．０９倍に二段目延伸（全延伸倍率９．０倍）し、さらに８０℃の乾熱浴中で０．９倍に加熱弛緩処理を行い、得られた直径０．２８５ｍｍのモノフィラメントを一旦巻具に巻き取った。
【００９５】
次に、巻き取られたモノフィラメントを７０℃の乾燥機に２４時間放置して予備乾燥し、モノフィラメントの水分率を０．０８％に調整した。そして、予備乾燥したモノフィラメントを、巻具から引き出しながら、６３０℃で０．１秒間、高温短時間熱処理を行った。
【００９６】
得られたモノフィラメントの各物性および蓄光テグスの性能評価結果を表２に示す。引張強度および結節強度が低く、蓄光テグスとして十分な耐久性は得られなかった。
【００９７】
［比較例６］
三井ペット社製、ポリエチレンテレフタレート樹脂Ｊ０５５（融点：２５５℃）９０重量％に対し、根本特殊化学製Ｎ夜光ルミノーバＧＬＬ３００ＦＦ（ＳｒＡｌ２Ｏ４・Ｅｕ、Ｄｙ）を１０重量％含有させた熱可塑性合成樹脂組成物を、エクストルーダー型溶融紡糸機に供給し、２９０℃の温度で孔径１．５ｍｍの口金孔から溶融押出した溶融物を、７０℃の温水浴中で冷却固化して未延伸糸を得た。
【００９８】
この未延伸糸を９３℃の温水延伸浴中で３．２倍に一段目延伸した後、２３０℃の乾熱浴中で１．７２倍に二段目延伸（全延伸倍率５．５倍）し、さらに２５０℃の乾熱浴中で０．９５倍に加熱弛緩処理を行い、得られた直径０．２８５ｍｍのモノフィラメントを一旦巻具に巻き取った。
【００９９】
次に、巻き取られたモノフィラメントを７０℃の乾燥機に２４時間放置して予備乾燥し、モノフィラメントの水分率を０．０２％に調整した。そして、予備乾燥したモノフィラメントを巻具から引き出しながら、７９０℃で０．１秒間、高温短時間熱処理を行った。
【０１００】
得られたモノフィラメントの各物性および蓄光テグスの性能評価結果を表２に示す。ポリエチレンテレフタレートを使用した結果、モノフィラメントの曲げ硬さ指数が高くなり、蓄光器の中をスムーズに通過できず、操作性に問題があった。
【０１０１】
［比較例７］
表２に示すとおり、二段目延伸倍率と全延伸倍率をそれぞれ１．７１倍と６．０倍にし、溶融紡糸後の予備乾燥および高温短時間熱処理を行わなかったこと以外は、実施例１と同じ条件で直径０．２８５ｍｍのモノフィラメントを得た。
【０１０２】
得られたモノフィラメントの各物性および蓄光テグスの性能評価結果を表２に示す。予備乾燥および高温短時間熱処理を行わなかったために結節強度が低下し、蓄光テグスとして十分な耐久性が得られなかった。
【０１０３】
［比較例８］
表２に示すとおり、二段目延伸倍率と全延伸倍率をそれぞれ１．４２倍と６．４倍にし、溶融紡糸後の予備乾燥および高温短時間熱処理を行わなかったこと以外は、実施例２と同じ条件で直径０．２８５ｍｍのモノフィラメントを得た。
【０１０４】
得られたモノフィラメントの各物性および蓄光テグスの性能評価結果を表２に示す。予備乾燥および高温短時間熱処理を行わなかったために結節強度が低下し、比較例７と同様に蓄光テグスとして十分な耐久性が得られなかった。
【０１０５】
【表２】
2006081543.tif 000006
【０１０６】
［実施例７］
表３に示すとおり、鞘成分に蓄光性蛍光体を３４重量％含有する実施例１に記載のナイロン６／６６共重合樹脂を、芯成分に蓄光性蛍光体を含有しない実施例１に記載のナイロン６／６６共重合樹脂を使用し、鞘部：芯部の重量比率が３０：７０の芯鞘型複合モノフィラメントとした以外は、実施例１と同じ条件で直径０．２８５ｍｍのモノフィラメントを得た。
【０１０７】
得られたモノフィラメントの各物性および蓄光テグスの性能評価結果を表４に示す。実施例１と同様に各物性ともテグスとして十分な物性を示し、実際に蓄光テグスとして使用した場合にも、耐久性、操作性、および発光性に優れた結果であった。  
【０１０８】
［実施例８］
表３に示すとおり、鞘成分に蓄光性蛍光体を１７重量％含有する実施例１に記載のナイロン６／６６共重合樹脂を、芯成分に蓄光性蛍光体を含有しない実施例１に記載のナイロン６／６６共重合樹脂を使用し、鞘部：芯部の重量比率が３０：７０の芯鞘型複合モノフィラメントとした以外は、実施例１と同じ条件で直径０．２８５ｍｍのモノフィラメントを得た。
【０１０９】
得られたモノフィラメントの各物性および蓄光テグスの性能評価結果を表４に示す。蓄光性蛍光体の含有量が実施例７に比べて少ないために発光性がやや低下するが、蓄光テグスとして十分使用することができた。
【０１１０】
［実施例９］
表３に示すとおり、鞘成分に蓄光性蛍光体を１０重量％含有する実施例１に記載のナイロン６／６６共重合樹脂を、芯成分に蓄光性蛍光体を含有しない実施例１に記載のナイロン６／６６共重合樹脂を使用し、鞘部：芯部の重量比率が３０：７０の芯鞘型複合モノフィラメントとした以外は、実施例１と同じ条件で直径０．２８５ｍｍのモノフィラメントを得た。
【０１１１】
得られたモノフィラメントの各物性および蓄光テグスの性能評価結果を表４に示す。蓄光性蛍光体の含有量が実施例８に比べてさらに少ないため、さらに発光性が低下するが、蓄光テグスとして十分使用することができた。
【０１１２】
［実施例１０］
表３に示すとおり、海成分に蓄光性蛍光体を３０重量％含有する実施例１に記載のナイロン６／６６共重合樹脂を、島成分に蓄光性蛍光体を含有しない実施例１に記載のナイロン６／６６共重合樹脂を使用し、海部：島部の重量比率が５０：５０の３島構造の海島型複合モノフィラメントとした以外は、実施例１と同じ条件で直径０．２８５ｍｍのモノフィラメントを得た。
【０１１３】
得られたモノフィラメントの各物性および蓄光テグスの性能評価結果を表４に示す。実施例１と同様に各物性ともテグスとして十分な物性を示し、実際に蓄光テグスとして使用した場合にも、耐久性、操作性、および発光性に優れた結果であった。
【０１１４】
［実施例１１］
表３に示すとおり、海成分に蓄光性蛍光体を３０重量％含有する実施例１に記載のナイロン６／６６共重合樹脂を、島成分に蓄光性蛍光体を含有しない実施例１に記載のナイロン６／６６共重合樹脂を使用し、海部：島部の重量比率が１０：９０の３島構造の海島型複合モノフィラメントとした以外は、実施例１と同じ条件で直径０．２８５ｍｍのモノフィラメントを得た。
【０１１５】
得られたモノフィラメントの各物性および蓄光テグスの性能評価結果を表４に示す。海部の重量比率が実施例１０に比べて少なくなったためにモノフィラメント全体に占める蓄光性蛍光体の含有量が減少し、結果、発光性が低下するが、蓄光テグスとして十分使用することができた。
【０１１６】
［実施例１２］
Ｄｕｐｏｎｔ社製、ポリ（エチレンテレフタレート／サクシネート）共重合ポリエステル樹脂Ｂｉｏｍａｘ−６９２４（融点：２００℃）７５重量％に対し、根本特殊化学製Ｎ夜光ルミノーバＧＬＬ３００ＦＦ（ＳｒＡｌ２Ｏ４・Ｅｕ、Ｄｙ）を２５重量％含有させた熱可塑性合成樹脂組成物を鞘成分、東レ（株）製、ナイロン６／６６共重合樹脂Ｍ６０４１（融点１９５℃、相対粘度４．２）を芯成分として使用し、鞘部：芯部の重量比率が２０：８０の芯鞘型複合モノフィラメントとした以外は、実施例１と同じ条件で直径０．２８５ｍｍのモノフィラメントを得た。  
【０１１７】
得られたモノフィラメントの各物性および蓄光テグスの性能評価結果を表４に示す。実施例１と同様に各物性ともテグスとして十分な物性を示し、実際に蓄光テグスとして使用した場合にも、耐久性、操作性、および発光性に優れた結果であった。
【０１１８】
【表３】
2006081543.tif 000007
【０１１９】
【表４】
2006081543.tif 000008
【０１２０】
［実施例１３］
実施例１で得られたモノフィラメントを道糸として使用し、一旦リールに巻き取った。そして、リールを竿に取り付け、リールに巻かれた道糸をリールと竿のガイドとの間に設置された蓄光器（特開平２００４−２９８０４８号公報の実施例１に記載する蓄光器）の中に通し、実際にルアーを使用して夜釣りを行った。その結果、キャスティングおよび巻き取りを繰り返すことにより道糸が常に蓄光器の中を通過し続けるため、長時間道糸が発光し続け、常に道糸を視認しながら夜釣りを行うことができた。
【０１２１】
［実施例１４］
実施例７で得られたモノフィラメントを道糸として使用し、実施例１３と同じく、実際にルアーを使用して夜釣りを行った。その結果、実施例１３の道糸を使用した場合と同じく、長時間道糸が発光し続け、常に道糸を視認しながら夜釣りを行うことができた。
【産業上の利用可能性】
【０１２２】
本発明の蓄光テグスは、光を取り除いた後においても優れた発光性を有すると共に、優れた強度と操作性を兼ね備えていることを特徴とする。特に、本発明の蓄光テグスを、竿またはリールに設置された蓄光器に通過させて使用する夜釣り用の道糸に使用した場合、優れた発光性を有し、十分な強度を有するため、魚が掛かった際には耐久性に優れ、リールに巻いた際にはパラケが発生しにくく、さらには蓄光器の中を通過しやすいなどの優れた操作性を発揮する。特に、本発明の蓄光テグスを疑似餌釣り用の道糸に使用した場合には、キャスティングと巻き取りを繰り返しながら常に疑似餌を動かすため、道糸が竿やリールに設置された蓄光器の中を常に通過し、発光性およびその持続性を遺憾なく発揮することができる。
【図面の簡単な説明】
【０１２３】
【図１】曲げ硬さＢｈの測定方法を示す説明図である。
【符号の説明】
【０１２４】
１  モノフィラメント試料
２ａ、２ｂ  ステンレス棒
３  ステンレス製フック
【図１】
2006081543.tif 000010